(57)【要約】【課題】発電性能を向上させると共に、膜と電極の接合強度を向上させる膜−電極接合体を提供する。【解決手段】プロトン伝導性膜の両面にガス拡散電極を接合した膜−電極接合体のプロトン伝導性膜５とガス拡散電極６とを接合する接合部１には、金属−酸素結合を有する構造単位（ａ）と金属−酸素結合を有する構造単位と共有結合で結合した酸基を有する構造単位（ｂ）とからなる架橋性オリゴマーから形成される３次元架橋構造体２と、無機系粉体７とが存在する。【選択図】図１
2008078051.tif 000002
【特許請求の範囲】
【請求項１】
プロトン伝導性膜の両面にガス拡散電極を接合した膜−電極接合体であって、
前記プロトン伝導性膜と前記ガス拡散電極とを接合する接合層、あるいは、前記ガス拡散電極の前記プロトン伝導性膜に接する層には、金属−酸素結合を有する構造単位（ａ）と金属−酸素結合を有する構造単位と共有結合で結合した酸基を有する構造単位（ｂ）とからなる架橋性オリゴマーから形成される３次元架橋構造体と、無機系粉体とが存在することを特徴とする膜−電極接合体。
【請求項２】
前記無機系粉体の粒径は、０．１〜１００μｍであることを特徴とする請求項１に記載の膜−電極接合体。
【請求項３】
前記架橋性オリゴマーと、前記無機系粉体との重量比は、１０：１〜１０：１０であることを特徴とする請求項１又は２に記載の膜−電極接合体。
【請求項４】
前記プロトン伝導性膜と前記ガス拡散電極とを接合する接合層、あるいは、前記ガス拡散電極の前記プロトン伝導性膜に接する層は、前記架橋性オリゴマーと、前記無機系粉体とに加え、熱可塑性樹脂を含む水分散体を更に含有することを特徴とする請求項１〜３のいずれか１項に記載の膜−電極接合体。
【請求項５】
前記熱可塑性樹脂は、ポリテトラフルオロエチレン樹脂であることを特徴とする請求項４に記載の膜−電極接合体。
【請求項６】
前記架橋性オリゴマーと、前記水分散体との重量比は、１０：１〜１０：１０であることを特徴とする請求項４又は５に記載の膜−電極接合体。
【請求項７】
プロトン伝導性膜又は触媒が担持されたガス拡散電極の少なくとも一方の面に、金属−酸素結合を有する構造単位（ａ）と金属−酸素結合を有する構造単位と共有結合で結合した酸基を有する構造単位（ｂ）とからなる架橋性オリゴマーと、無機系粉体とを含有する液状体を塗布する工程１と、
前記液状体が塗布された面を介して、前記プロトン伝導性膜と前記ガス拡散電極とを貼り付ける工程２と、
前記液状体を硬化させる工程３と
を含むことを特徴とする膜−電極接合体の製造方法。
【請求項８】
プロトン伝導性膜の両面にガス拡散電極を接合した膜−電極接合体を備える固体高分子形燃料電池であって、
前記プロトン伝導性膜と前記ガス拡散電極とを接合する接合層、あるいは、前記ガス拡散電極の前記プロトン伝導性膜に接する層は、金属−酸素結合を有する構造単位（ａ）と金属−酸素結合を有する構造単位と共有結合で結合した酸基を有する構造単位（ｂ）とからなる架橋性オリゴマーから形成される３次元架橋構造体と、無機系粉体とを含有することを特徴とする固体高分子形燃料電池。
【発明の詳細な説明】
【技術分野】
【０００１】
本発明は、膜−電極接合体、膜−電極接合体の製造方法及び固体高分子形燃料電池に関する。
【背景技術】
【０００２】
燃料電池は、それを構成する電解質の種類により、リン酸形、溶融炭酸塩形、固体酸化物形、固体高分子形等に分類されるが、中でも固体高分子形燃料電池（以下において、「ＰＥＦＣ」という。）は、他の方式に比べて、装置が小型かつ高出力であるため、小規模オンサイト形発電用、車両パワーソース等の移動用や携帯機器用の燃料電池等として、次世代の主力を担うシステムと位置付けられている。
【０００３】
ＰＥＦＣの基本構造は、プロトン（水素イオン）伝導性膜の両側に、白金等の触媒が担持されたガス拡散電極が配置され、更にその両外側に燃料を供給するための構造を有する一対のセパレータが配置されている。この基本構造を単位セルとして、隣り合う複数セルを相互に連結することで、所望の電力を取り出すことが可能となる。このような接合体の片側（一般的にアノード又は燃料極と呼ばれる）から、例えば、水素を燃料として供給すると、燃料極側では、触媒によりＨ2→２Ｈ＋＋２ｅ-の反応が起こり、プロトンと電子が生じる。ここで、プロトンは、電極に接触しているプロトン伝導性膜を通して反対極（一般的にカソード又は酸素極と呼ばれる）側に供給される。又、電子は、燃料極側の電極で集電され、電気として使用された後、酸素極側に供給される。一方、酸素極側では、供給された酸素、プロトン伝導膜を通過してきたプロトン、電気として使用された電子を受け取り、触媒により１／２Ｏ2＋２Ｈ＋＋２ｅ-→Ｈ2Ｏの反応が起こる。
【０００４】
このように、燃料電池の作動による化学反応は、プロトン伝導性膜と触媒が担持されたガス拡散電極の界面部分でおこるため、膜、電極、及び触媒の界面構造が発電効率等、性能面に大きく影響する。プロトン伝導性膜とガス拡散電極との接合体は、一般に「膜−電極接合体」（ＭＥＡ：Membrane / Electrode Assembly）と呼ばれ、燃料電池の主要な技術開発分野の１つとなっている。
【０００５】
ＭＥＡにおいては、膜、触媒、電極が適度な界面を持って結合されている必要がある。即ち、燃料極側を例として挙げれば、燃料である水素等が触媒表面に接触でき、水素から発生したプロトンと電子が、それぞれ膜、電極に効率的に受け渡される必要がある。現在のところ、燃料電池用のプロトン伝導性膜として最も標準的に使用されているものは、熱可塑性を有するスルホン化フッ素系樹脂（代表例：ＤｕＰｏｎｔ社製、商品名「Ｎａｆｉｏｎ」）である。
【０００６】
しかしながら、熱可塑性を有するスルホン化フッ素系樹脂は、固体高分子形燃料電池を稼働する際の耐熱性が不足するという問題があった。即ち、スルホン基の凝集によりイオンチャネルが形成され、プロトン伝導性を発揮するものの、熱可塑性を有するが故に、特定の温度以上では塑性変形し、イオンチャネル構造が破壊されてしまうという欠点がある。このため、ガラス転移温度（Ｔｇ）である約１３０℃以上では短時間で、又、１００〜１３０℃でも徐々に塑性変形が起こり、イオン伝導性が低下することがあった。従って、安定的な使用可能温度は、室温から８０℃程度の比較的低い温度領域に制限されている。
【０００７】
一方、現状の燃料電池は、メタノール等を改質器で処理して水素を抽出し、その水素を燃料として用いているが、近年、メタノールを直接燃料電池に導入する直接メタノール形燃料電池についても盛んに検討が行われている。このため、直接メタノール形燃料電池に用いられる材料には耐熱性だけでなく、同時に耐メタノール性も必要となる。
【０００８】
これに対して、本発明者らは、特許文献１において、プロトン伝導性膜に金属−酸素結合を有する架橋性モノマーを含有する液状体を塗布し、ガス拡散電極を貼り付けた後、液状体を硬化させ、３次元架橋構造体を形成することにより、耐熱性が高く、高温でも安定的に機能するとともに、耐メタノール性に優れる膜−電極接合体を製造する方法を開示している。
【特許文献１】国際公開ＷＯ０３／０２６０５１号
【発明の開示】
【発明が解決しようとする課題】
【０００９】
しかしながら、かかる方法では、ガス拡散電極の拡散層が多孔質体であるため、拡散層に接する架橋性モノマーがその孔に浸透しやすく、発電性能を低下させるおそれがあった。
【００１０】
又、膜−電極接合体の用途によっては、膜と電極の接合強度が要求される分野がある。
【００１１】
そこで、本発明は、上記の問題点に鑑み、発電性能を向上させると共に、膜と電極の接合強度を向上させる、膜−電極接合体、膜−電極接合体の製造方法及び固体高分子形燃料電池を提供することを目的とする。
【課題を解決するための手段】
【００１２】
上記目的を達成するため、本発明の第１の特徴は、プロトン伝導性膜の両面にガス拡散電極を接合した膜−電極接合体であって、プロトン伝導性膜とガス拡散電極とを接合する接合層、あるいは、ガス拡散電極のプロトン伝導性膜に接する層には、金属−酸素結合を有する構造単位（ａ）と金属−酸素結合を有する構造単位と共有結合で結合した酸基を有する構造単位（ｂ）とからなる架橋性オリゴマーから形成される３次元架橋構造体と、無機系粉体とが存在する膜−電極接合体であることを要旨とする。
【００１３】
第１の特徴に係る膜−電極接合体によると、金属−酸素結合を有する構造単位（ａ）と金属−酸素結合を有する構造単位と共有結合で結合した酸基を有する構造単位（ｂ）とからなる架橋性オリゴマー及び無機系粉体を用いることにより、無機系粉体が架橋性オリゴマーを吸着し、架橋性オリゴマーのガス拡散電極への浸透を抑制するため、発電性能を向上させることができる。又、膜と電極の接合強度を向上させることができる。
【００１４】
又、第１の特徴に係る膜−電極接合体において、無機系粉体の粒径は、０．１〜１００μｍであることが好ましい。粒径が、０．１μｍよりも小さいと、ガス拡散電極の三相界面の閉塞が起こり、１００μｍよりも大きいと、プロトン伝導性が低下する。
【００１５】
又、第１の特徴に係る膜−電極接合体において、架橋性オリゴマーと、無機系粉体との重量比は、１０：１〜１０：１０であることが好ましい。１０：１よりも少ないと、発電性能の向上が発現できず、１０：１０よりも多いと、プロトン伝導性が低下する。
【００１６】
又、第１の特徴に係る膜−電極接合体において、プロトン伝導性膜とガス拡散電極とを接合する接合層、あるいは、ガス拡散電極のプロトン伝導性膜に接する層は、架橋性オリゴマーと、無機系粉体とに加え、熱可塑性樹脂を含む水分散体を更に含有することが好ましい。熱可塑性樹脂は、ガス拡散電極の炭素粒子と結着するため、膜と電極間の接着性が向上する。又、水分散体に含まれる熱可塑性樹脂としては、例えば、ポリテトラフルオロエチレン樹脂が用いられる。
【００１７】
又、第１の特徴に係る膜−電極接合体において、架橋性オリゴマーと、水分散体との重量比は、１０：１〜１０：１０であることが好ましい。１０：１よりも少ないと、接着性の効果が少なく、１０：１０よりも多いと、プロトン伝導性が低下する。
【００１８】
本発明の第２の特徴は、プロトン伝導性膜又は触媒が担持されたガス拡散電極の少なくとも一方の面に、金属−酸素結合を有する構造単位（ａ）と金属−酸素結合を有する構造単位と共有結合で結合した酸基を有する構造単位（ｂ）とからなる架橋性オリゴマーと、無機系粉体とを含有する液状体を塗布する工程１と、液状体が塗布された面を介して、プロトン伝導性膜とガス拡散電極とを貼り付ける工程２と、液状体を硬化させる工程３とを含む膜−電極接合体の製造方法であることを要旨とする。
【００１９】
第２の特徴に係る膜−電極接合体の製造方法によると、発電性能を向上させると共に、膜と電極の接合強度を向上させることができる。
【００２０】
本発明の第３の特徴は、プロトン伝導性膜の両面にガス拡散電極を接合した膜−電極接合体を備える固体高分子形燃料電池であって、プロトン伝導性膜とガス拡散電極とを接合する接合層、あるいは、ガス拡散電極のプロトン伝導性膜に接する層は、金属−酸素結合を有する構造単位（ａ）と金属−酸素結合を有する構造単位と共有結合で結合した酸基を有する構造単位（ｂ）とからなる架橋性オリゴマーから形成される３次元架橋構造体と、無機系粉体とを含有する固体高分子形燃料電池であることを要旨とする。
【００２１】
第３の特徴に係る固体高分子形燃料電池によると、発電性能を向上させると共に、膜と電極の接合強度を向上させることができる。
【発明の効果】
【００２２】
本発明によると、発電性能を向上させると共に、膜と電極の接合強度を向上させる、膜−電極接合体、膜−電極接合体の製造方法及び固体高分子形燃料電池を提供することができる。
【発明を実施するための最良の形態】
【００２３】
次に、図面を参照して、本発明の第１及び第２の実施の形態を説明する。以下の図面の記載において、同一又は類似の部分には、同一又は類似の符号を付している。ただし、図面は模式的なものであり、各寸法の比率等は現実のものとは異なることに留意すべきである。従って、具体的な寸法等は以下の説明を参酌して判断すべきものである。又、図面相互間においても互いの寸法の関係や比率が異なる部分が含まれていることは勿論である。
【００２４】
＜第１の実施形態＞
第１の実施形態では、電極に触媒が担持されている状態で製造された膜−電極接合体について説明する。電極に触媒が担持されている場合、膜−電極接合体界面に触媒がすでに存在するため、特に貴金属触媒を担持した炭素微粒子等を用いる必要はない。しかしながら、反応効率を高めるため、更に貴金属触媒を担持した炭素微粒子等を加えてもよい。
【００２５】
（膜−電極接合体）
第１の実施形態に係る膜−電極接合体は、図１に示すように、プロトン伝導性膜５と、触媒４があらかじめ担持されたガス拡散電極６とを接合したものである。プロトン伝導性膜５とガス拡散電極６とを接合する接合層１は、金属−酸素結合を有する構造単位（ａ）と金属−酸素結合を有する構造単位と共有結合で結合した酸基を有する構造単位（ｂ）とからなる架橋性オリゴマーから形成される３次元架橋構造体２と、無機系粉体７とを含有する。
【００２６】
膜−電極接合体においては、触媒が燃料ガス又は酸素ガス、プロトン伝導性材料、電子伝導材料のいずれとも接している必要があり、それぞれの界面が形成されている必要がある。このような界面は三相界面と呼ばれ、膜−電極接合体においては、単に膜と電極を接合するだけではなく、接合界面に含まれる触媒の三相界面が制御されている必要がある。第１の実施形態に係る膜−電極接合体では、図１に示すように、貴金属触媒４がその表面に担持されたガス拡散電極６とプロトン伝導性膜５の間の接合層１は、３次元架橋構造体２が形成されて三相界面を形成している。
【００２７】
無機系粉体７としては、シリカ系粉体、カルシウム系粉体、セラミック系粉体、タルク、カオリン等が挙げられる。又、シリカ系粉体としては、中空シリカ粒子（シリカバルーン）、無アルカリガラス等が挙げられる。第１の実施形態に係る膜−電極接合体に無機系粉体７が含有されることにより、無機系粉体７が架橋性オリゴマーを吸着し、架橋性オリゴマーのガス拡散電極への浸透を抑制するため、発電性能を向上させることができる。
【００２８】
又、無機系粉体７の粒径は、０．１〜１００μｍであることが好ましい。粒径が、０．１μｍよりも小さいと、ガス拡散電極６の三相界面の閉塞が起こり、１００μｍよりも大きいと、プロトン伝導性が低下する。
【００２９】
又、架橋性オリゴマーと、無機系粉体７との重量比は、１０：１〜１０：１０であることが好ましい。１０：１よりも少ないと、発電性能の向上が発現できず、１０：１０よりも多いと、プロトン伝導性が低下する。
【００３０】
又、膜−電極接合体の接合層１は、架橋性オリゴマーと、無機系粉体７とに加え、熱可塑性樹脂を含む水分散体を更に含有することが好ましい。熱可塑性樹脂は、ガス拡散電極６の炭素粒子と結着するため、膜と電極間の接着性が向上する。又、水分散体に含まれる熱可塑性樹脂としては、例えば、ポリテトラフルオロエチレン樹脂が用いられる。
【００３１】
又、架橋性オリゴマーと、水分散体との重量比は、１０：１〜１０：１０であることが好ましい。１０：１よりも少ないと、接着性の効果が少なく、１０：１０よりも多いと、プロトン伝導性が低下する。
【００３２】
第１の実施形態に用いられるプロトン伝導性膜５としては、特に限定されず、例えば、容易に入手できるものとしては、Ｎａｆｉｏｎ（登録商標）等のスルホン化フッ素系樹脂や、芳香族環を主鎖中に有するいわゆるエンジニアリングプラスチック（代表例：ポリベンズイミダゾール）にスルホン酸やリン酸を導入したものや、酸をドープしたシリカガラス、酸をドープした有機無機複合膜等が挙げられる。
【００３３】
本実施形態に係る膜−電極接合体は、金属−酸素結合からなる３次元架橋構造体２を有するため、プロトン伝導性膜５としても、金属−酸素結合による３次元架橋構造体、特にケイ素−酸素結合による３次元架橋構造体を有するものを用いることが好ましい。
【００３４】
上記プロトン伝導性膜５にこのような３次元架橋構造体が存在する場合、膜−電極接合体の接合層に形成された３次元架橋構造体との親和性が良好となり、場合によってはプロトン伝導性膜中の３次元架橋構造体と膜−電極接合体の接合層の３次元架橋構造体が相互作用、又は、結合することにより、膜から電極までがつなぎ目のない一体の接合体とすることができる。又、この際、プロトン伝導性膜中の３次元架橋構造体が完全に架橋構造をとらない、いわゆる半架橋状態で膜−電極接合体を形成すると、接合体の一体化がより顕著に起こり、有利となる。
【００３５】
このような３次元架橋構造体を有する膜としては、例えば、Ｎａｆｉｏｎ等の既存のプロトン伝導性膜にシリカを複合させたもの、ｓｏｌ−ｇｅｌ反応で膜中に３次元架橋構造体を導入したものや、本発明者らが特願２０００−３８７２７号、特開２００３−３３１６４４号公報において提案したもの等が挙げられる。
【００３６】
上記触媒が担持されたガス拡散電極６としては、特に限定されず、市販のものを用いることができ、具体的にはＥ−ＴＥＫ社より入手可能である。
【００３７】
第１の実施形態に係る膜−電極接合体によると、金属−酸素結合を有する構造単位（ａ）と金属−酸素結合を有する構造単位と共有結合で結合した酸基を有する構造単位（ｂ）とからなる架橋性オリゴマーを用いることにより、架橋性モノマーを用いる場合よりも架橋制御が容易となる。又、無機系粉体が架橋性オリゴマーを吸着し、架橋性オリゴマーのガス拡散電極への浸透を抑制するため、発電性能を向上させることができる。
【００３８】
又、第１の実施形態のように、触媒が担持された電極を用いる方法では、電極上の触媒とプロトン伝導性膜とが適度な界面を形成するように、３次元架橋構造体で接合された構造を形成させる。このような構成が得られることにより、耐熱性、耐薬品性に優れる膜−電極接合体を作製することができる。
【００３９】
又、第１の実施形態に係る膜−電極接合体は、ガス拡散電極とプロトン伝導性膜との間の接合層が３次元架橋構造体からなり、優れた耐熱性を有することから、燃料電池の作動温度（例えば、１００〜１５０℃程度）に近い温度でも変形や変質をすることなく、三相界面が破壊されたり変性したりすることによって、燃料電池の反応効率が大きく低下することがない。従って、第１の実施形態に係る膜−電極接合体を用いた燃料電池は、高温で作動することができ、よりエネルギー効率が高まり、触媒被毒低減、冷却効率向上による冷却装置簡易化等、大きなメリットを享受することができる。
【００４０】
又、第１の実施形態に係る膜−電極接合体は、３次元架橋構造体２からなる接合１部中に酸を均一に分散させることができ、優れたプロトン伝導性を有する膜−電極接合体となる。一方、上記架橋性オリゴマーを用いることで、第１の実施形態に係る膜−電極接合体は、高い耐熱性が確保され、プロトン伝導性と耐熱性とを両立させることが可能となる。
【００４１】
更に、第１の実施形態に係る膜−電極接合体は、上述のような構成を有することにより、燃料として水素ガスのようなガス状の燃料ではなく、メタノールのような液体の燃料を直接導入する直接メタノール形燃料電池においても好適に用いることができる。即ち、架橋構造を有さない高分子電解質を用いて接合した膜−電極接合体の場合、高分子電解質がメタノールとの親和性が高く、その結果メタノールが接合面に侵入した場合、膨潤したり溶解したりして三相界面を壊してしまう可能性があり、安定的な燃料電池の作動が保証できない。これに対し、第１の実施形態に係る膜−電極接合体においては、３次元架橋構造体において接合しているため、メタノール等の液体燃料が直接導入されても、膨潤や溶解が起こらず、安定した燃料電池の作動が可能である。
【００４２】
（架橋性オリゴマーの構造）
次に、上記架橋性オリゴマーの構造について、詳細に説明する。
【００４３】
第１の実施形態では、膜−電極接合体の接合材料として、金属−酸素結合を有する構造単位（ａ）と金属−酸素結合を有する構造単位と共有結合で結合した酸基を有する構造単位（ｂ）とからなる架橋性オリゴマーを用いる。尚、本明細書において「架橋性オリゴマー」とは、架橋性を有し、最小構造単位の重合度が２〜１，０００の低重合体のことをいう。又、「金属−酸素結合を有する構造単位」とは、金属−酸素結合を有し、かつ、酸基を有しない構造単位のことをいう。
【００４４】
第１の実施形態では、上記架橋性オリゴマーとして、金属−酸素結合を有する構造単位（ａ）と金属−酸素結合を有する構造単位と共有結合で結合した酸基を有する構造単位（ｂ）とからなるものを用いることにより、架橋性モノマーを用いる場合よりも架橋制御が容易となる。又、３次元架橋構造体からなる接合層中に酸を均一に分散させることができ、優れたプロトン伝導性を有する膜−電極接合体を製造することができる。更に、上記架橋性オリゴマーは、酸基を有する構造単位だけでなく、酸基を有しない構造単位を有することで、高い耐熱性、耐薬品性を有する膜−電極接合体が得られ、プロトン伝導性と耐熱性、耐薬品性とを両立させることが可能となる。
【００４５】
尚、強固な３次元架橋構造体を得る方法としては、金属−酸素結合を有する架橋性モノマーと金属−酸素結合を有する構造単位と共有結合で結合した酸基を有する架橋性モノマーとを併用した接合材料を用いることも考えられるが、このような方法では、架橋性モノマーの種類や架橋反応条件の制約を受けるだけでなく、組み合わせる架橋性モノマー、架橋反応条件が好ましくない場合には、３次元架橋構造体が得られずホモ構造（それぞれが独立して架橋し、混合物として存在している状態）等となったり、架橋性モノマーが散逸したりすることがある。これに対し、第１の実施形態では、上記架橋性オリゴマーを用いることで、オリゴマー中の架橋基を自由に制御できるため、組み合わせるモノマー、オリゴマー、又は、架橋反応条件の自由度が格段に向上する。更に、架橋性オリゴマーの組成や重合度を調整することにより、反応速度、極性等も調整可能であり、プロセスウィンドウも広がり、所望の性質を有する３次元架橋構造体を形成することが可能となる。
【００４６】
上記架橋性オリゴマーは、その構造単位中に金属−酸素結合を有する加水分解性シリル基等を有し、水の存在下で加水分解、縮合を起こし（ｓｏｌ−ｇｅｌ反応）、３次元架橋体を形成する。
【００４７】
上記金属−酸素結合に用いられる金属としては、例えば、ケイ素、アルミニウム、チタン、ジルコニウム等が挙げられるが、これらのなかでは、ケイ素が好ましい。
【００４８】
上記金属−酸素結合を有する構造単位（ａ）としては、例えば、下記式（１）に示す構造を有するものを用いることができる。下記式（１）に示す構造単位は、ｓｏｌ−ｇｅｌ反応の基本化合物であり、安価かつ大量に入手することができ、得られる架橋体は極めて安定である。
【化１】
2008078051.tif 000003
【００４９】
式（１）中、Ｒ１はＣｌ、ＯＣＨ3、ＯＣ2Ｈ5、ＯＣ3Ｈ7、ＯＣ4Ｈ9、ＯＣ6Ｈ5、ＯＨ、ＯＣＯＣＨ3又は架橋に関与する−Ｏ−結合表す。
【００５０】
更に、上記金属酸素結合を有する構造単位（ａ）としては、下記式（２）に示す構造を有するものを用いることができる。
【化２】
2008078051.tif 000004
【００５１】
式（２）中、Ｒ１はＣｌ、ＯＣＨ3、ＯＣ2Ｈ5、ＯＣ3Ｈ7、ＯＣ4Ｈ9、ＯＣ6Ｈ5、ＯＨ、ＯＣＯＣＨ3又は架橋に関与する−Ｏ−結合、Ｒ２は炭素数２０以下のアルキル基又はフェニル基を表し、ｎは１〜３の整数を表す。
【００５２】
ここで、上記式（２）のＲ２としては、主としてメチル基、エチル基、プロピル基が用いられ、種々のＲ１との組み合わせが挙げられる。このような組み合わせとしては、例えば、Ｒ１がエトキシ基の場合、メチルトリエトキシシラン、エチルトリエトキシシラン、プロピルトリエトキシシラン、ブチルトリエトキシシラン、ヘキシルトリエトキシシラン、オクチルトリエトキシシラン、デシルトリエトキシシラン、ドデシルトリエトキシシラン、ジメチルジエトキシシラン、ジエチルジエトキシシラン、トリメチルエトキシシラン等が挙げられる。これらのモノアルキル、ジアルキル又はトリアルキルを用いると、接合材料の物性が大きく変更でき、例えば、柔軟性を付与したり、撥水性を付与してフラッディングを防止したりすることができる。
【００５３】
更に、上記金属―酸素結合を有する構造単位（ａ）としては、下記式（３）に示す構造を有するものを用いることができる。
【化３】
2008078051.tif 000005
【００５４】
式（３）中、Ｒ１はＣｌ、ＯＣＨ3、ＯＣ2Ｈ5、ＯＣ3Ｈ7、ＯＣ4Ｈ9、ＯＣ6Ｈ5、ＯＨ、ＯＣＯＣＨ3又は架橋に関与する−Ｏ−結合、Ｒ２はメチル基、エチル基、プロピル基、ブチル基又はフェニル基、Ｒ３は炭素数３０以下の炭化水素基を表し、ｎは１〜３の整数を表す。
【００５５】
上記式（３）中のＲ３としては、エチレン、ブチレン、ヘキサメチレン、オクタメチレン、デカメチレン、テトラデカメチレン、ヘキサデカメチレン、ドコサメチレン等が挙げられる。
【００５６】
具体的な組み合わせとしては、例えば、１，２−ビス（トリエトキシシリル）エタン、１，４−ビス（トリエトキシシリル）ブタン、１，６−ビス（トリエトキシシリル）ヘキサン、１，８−ビス（トリエトキシシリル）オクタン、１，９−ビス（トリエトキシシリル）ノナン、１，１０−ビス（トリエトキシシリル）デカン、１，１２−ビス（トリエトキシシリル）ドデカン、１，１４−ビス（トリエトキシシリル）テトラドデカン、１，２−ビス（トリエトキシシリル）ドコサン、１，４−ビス（トリエトキシシル）ベンゼン等が挙げられ、いずれも対応するジエン化合物へのトリエトキシシランのヒドロシリル化反応により得ることができる。ヒドロシリル化反応の際、トリエトキシシランの代わりに、トリメトキシシラン、メチルジエトキシシラン、ジメチルエトキシシラン等を用いることにより、異なった加水分解性シリル基を有する化合物を得ることができる。これらのうち、１，２−ビス（トリエトキシシリル）エタン、１，６−ビス（トリメトキシシリル）ヘキサン、１，８−ビス（トリエトキシシリル）オクタン、１，９−ビス（トリエトキシシリル）ノナン、１，４−ビス（トリエトキシシリル）ベンゼンは、ＧＥＬＥＳＴ社より市販されている。
【００５７】
これらの構造単位を有する架橋性オリゴマーは、接合材料の物性を改善することができ、更に架橋反応も制御できるため、好ましく用いることができる。
【００５８】
上記架橋性オリゴマーは、金属−酸素結合を有する構造単位と共有結合で結合した酸基を有する構造単位（ｂ）を有する。
【００５９】
これにより、予め架橋性オリゴマー中にて複数の酸基を配列構造化することができ、効率的なプロトン伝導経路（イオンチャネル）を形成することが可能となる。尚、プロトン伝導性を高める手段としては、例えば、金属−酸素結合を有する構造単位（ａ）のみからなる架橋性オリゴマーを用い、別に大量に酸基を導入する方法も考えられるが、このような方法では、酸基がイオン経路とならない部分にまで導入されてしまい、膜−電極接合部が極度に親水性となって、水との接触により膜−電極接合部がひび割れたり、水に溶解したりしてしまうといった問題が発生する。
【００６０】
これに対して、上記架橋性オリゴマーを用いた場合は、イオン経路に沿って効率的に酸基を導入できるため、膜−電極接合部の物性（耐久性、耐熱性、耐水性等）を落とさず、充分なプロトン伝導性を確保することが可能となる。一方、ｓｏｌ−ｇｅｌ反応は一般的に脱水縮合を起こすため、膜−電極接合部の収縮が発生し、場合によっては膜−電極接合部が応力破壊する可能性がある。しかしながら、上記架橋性オリゴマーを使用した場合には、脱水縮合すべき官能基の総数を減少することが可能なため、脱水縮合による膜−電極接合部の収縮を押さえることができるため、より強固に接合することが可能となる。
【００６１】
上記金属−酸素結合を有する構造単位と共有結合で結合した酸基を有する構造単位（ｂ）としては、下記式（４）に示す構造を有するものが好ましい。下記式（４）に示す構造単位を有する架橋性オリゴマーは、加水分解性シリル基を有し、ｓｏｌ−ｇｅｌ反応により、３次元架橋構造体を形成することが可能である。又、その他の金属−酸素結合を有する架橋性オリゴマーと複合架橋させることも可能である。
【化４】
2008078051.tif 000006
【００６２】
式（４）中、Ｒ１はＣｌ、ＯＣＨ3、ＯＣ2Ｈ5、ＯＣ3Ｈ7、ＯＣ4Ｈ9、ＯＣ6Ｈ5、ＯＨ、ＯＣＯＣＨ3又は架橋に関与する−Ｏ−結合、Ｒ２はメチル基、エチル基、プロピル基、ブチル基又はフェニル基、Ｒ４は酸基を有する有機基を表し、ｎは１〜３の整数を表す。
【００６３】
Ｒ４は、酸基を有する有機基であるが、上記酸基は、スルホン酸基又はホスホン酸基であることが好ましい。上記スルホン酸基及びホスホン酸基は、酸性度が充分に高く、燃料電池作動時の環境に対しても安定であり、好適に用いることができる。
【００６４】
又、上記金属−酸素結合を有する構造単位と共有結合で結合した酸基を有する構造単位（ｂ）としては、例えば、下記式（５）に示す構造を有するものを用いることができる。
【化５】
2008078051.tif 000007
【００６５】
式（５）中、Ｒ１はＣｌ、ＯＣＨ3、ＯＣ2Ｈ5、ＯＣ3Ｈ7、ＯＣ4Ｈ9、ＯＣ6Ｈ5、ＯＨ、ＯＣＯＣＨ3又は架橋に関与する−Ｏ−結合、Ｒ２はメチル基、エチル基、プロピル基、ブチル基又はフェニル基を表し、ｎは１〜３の整数、ｍは１〜２０の整数を表す。
【００６６】
上記式（５）に示す構造単位を有する架橋性オリゴマーは、ケイ素原子とスルホン酸基とを結ぶ結合が、メチレン分子鎖であるため、分岐が無く、酸化、酸、高温高湿度に対しても安定であり、好ましく用いることができる。
【００６７】
上記架橋性オリゴマー中の金属−酸素結合を有する構造単位（ａ）と金属−酸素結合を有する構造単位と共有結合で結合した酸基を有する構造単位（ｂ）とのモル比は、１：１〜１９：１であることが好ましい。構成比を上記範囲内とすることにより、得られる膜−電極接合体は、充分な耐熱性、耐薬品性を確保しつつ、優れたプロトン伝導性を有するものとなるため、耐熱性、耐薬品性とプロトン伝導性とを両立させることが可能となる。
【００６８】
上記架橋性オリゴマーの製造方法としては、特に限定されないが、例えば、加水分解性シリル化合物とメルカプト基含有アルコキシシランとを共重縮合させた後、メルカプト基をスルホン酸基に置換する方法等が挙げられる。
【００６９】
上記加水分解性シリル化合物としては、例えば、下記式（６）及び／又は（７）に示す構造を有するものを用いることが好ましい。
【化６】
2008078051.tif 000008
【００７０】
式（６）中、Ｒ５はＣｌ、ＯＣＨ3、ＯＣ2Ｈ5、ＯＣ3Ｈ7、ＯＣ4Ｈ9、ＯＣ6Ｈ5、ＯＨ、ＯＣＯＣＨ3である。
【００７１】
上記式（６）に示す加水分解性シリル化合物としては、例えば、テトラメトキシシラン、テトラエトキシシラン、テトライソプロポキシシラン、テトラブトキシシラン等が挙げられる。このうち、テトラメトキシシラン、テトラエトキシシランは汎用品であり、安価であり、大量かつ容易に入手可能であるため、特に好ましく用いることができる。又、上記式（６）に示す加水分解性シリル化合物において、上記Ｒ５としては、アルコキシ基が最も好ましく、中でも入手が容易な炭素数４以下のアルコキシ基が好ましい。
【００７２】
更に、上記架橋性オリゴマーを製造する際に用いられる加水分解性シリル化合物としては、下記式（７）に示す構造を有する化合物を用いることができる。
【化７】
2008078051.tif 000009
【００７３】
式（７）中、Ｒ６はＣｌ、ＯＣＨ3、ＯＣ2Ｈ5、ＯＣ3Ｈ7、ＯＣ4Ｈ9、ＯＣ6Ｈ5、ＯＨ、ＯＣＯＣＨ3であり、Ｒ７は炭素数２０以下のアルキル基又はフェニル基であり、ｎは２〜３の整数である。
【００７４】
上記式（７）に示す構造を有する加水分解性シリル化合物において、ｎは２〜３である。ｎが１であると、重縮合反応を行った場合に末端を封止したり、オリゴマーの反応性を極度に低下させたりする可能性がある。上記Ｒ６としては、縮合反応が可能なものや、加水分解により縮合可能な基が生成するものであればよく、例えば、ヒドロキシ基、アルコキシ基、アセトキシ基、塩素等が挙げられる。これらのなかでは、アルコキシ基が最も好ましく、中でも入手が容易な炭素数４以下のアルコキシ基が特に好ましい。
【００７５】
上記式（７）に示す加水分解性シリル化合物としては、例えば、メチルトリメトキシシラン、フェニルトリメトキシシラン、ジメチルジメトキシシラン、フェニルメチルジメトキシシラン、エチルトリメトキシシラン、ｎ−プロピルトリメトキシシラン、ｉ−プロピルトリメトキシシラン、ｎ−ブチルトリメトキシシラン等のメトキシ体、及び、これらのエトキシ体、イソプロポキシ体、ブトキシ体等が挙げられる。特に上記Ｒ６が、メトキシ、エトキシのものは反応制御、入手が容易であることから、好適に用いられる。
【００７６】
上記メルカプト基含有アルコキシシランとしては、少なくとも１つのメルカプト基と、少なくとも１つのアルコキシシリル基を有するものであればよく、特に限定されないが、下記式（８）に示す構造を有する化合物を用いることが好ましい。
【化８】
2008078051.tif 000010
【００７７】
式（８）中、Ｒ８はＣｌ、ＯＣＨ3、ＯＣ2Ｈ5、ＯＣ3Ｈ7、ＯＣ4Ｈ9、ＯＣ6Ｈ5、ＯＨ、ＯＣＯＣＨ3であり、Ｒ９はメチル基、エチル基、プロピル基、ブチル基又はフェニル基であり、ｎは２〜３の整数、ｍは１〜２０の整数である。
【００７８】
上記Ｒ８としては、縮合反応が可能なものや、加水分解により縮合可能な基が生成するものであればよく、例えば、ヒドロキシ基、アルコキシ基、アセトキシ基、塩素等が挙げられる。これらのなかでは、アルコキシ基が最も好ましく、中でも入手が容易な炭素数４以下のアルコキシ基が特に好ましい。
【００７９】
上記Ｒ９としては、アルコキシシリル基と反応しない比反応性基であれば特に限定されず、安定性やコスト等を勘案すると、炭素数４以下のアルキル基、フェニル基等が好適に用いられる。
【００８０】
上記一般式（８）に示す構造を有する化合物において、ｎは２〜３である。ｎが１であると、重縮合反応を行った場合に反応が停止してしまい、好ましいメルカプト基含有オリゴマーが形成できないか、メルカプト基含有オリゴマーの反応性を極度に低下させることがあり、主成分として用いることは困難である。尚、少量添加してメルカプト基含有オリゴマーの分子量調整を行うことは可能である。
【００８１】
ｎが３であるメルカプト基含有アルコキシシランとしては、例えば、３−メルカプトプロピルトリメトキシシラン、３−メルカプトプロピルトリエトキシシラン、３−メルカプトプロピルトリプロポキシシラン、３−メルカプトプロピルトリブトキシシラン、２−メルカプトエチルトリメトキシシラン、２−メルカプトエチルトリエトキシシラン、２−メルカプトエチルトリプロポキシシラン、２−メルカプトエチルトリブトキシシラン、メルカプトメチルトリメトキシシラン等が挙げられる。これらの中でも、Ｒ８がＯＣＨ３又はＯＣ２Ｈ５であるものが好ましく、特にｍが３、ｎが３である３−メルカプトプロピルトリメトキシシラン、３−メルカプトピロピルトリエトキシシランは、Ｇｅｌｅｓｔ社から市販されており、好ましく用いることができる。中でも、Ｒ８がＯＣＨ３の３−メルカプトプロピルトリメトキシシランは汎用品であり、大量かつ低価格で入手できるため好ましく用いることができる。
【００８２】
ｎが２であるメルカプト基含有アルコキシシランとしては、例えば、３−メルカプトプロピルメチルジメトキシシラン、３−メルカプトプロピルメチルジエトキシシラン、３−メルカプトプロピルメチルジプロポキシシラン、３−メルカプトプロピルメチルジブトキシシラン、３−メルカプトプロピルエチルジメトキシシラン、３−メルカプトプロピルブチルジエトキシシラン、３−メルカプトプロピルフェニルジメトキシシラン、メルカプトメチルジエトキシシラン等が挙げられる。これらの中でも、Ｒ８がＯＣＨ３又はＯＣ２Ｈ５であり、Ｒ９がメチル基である化合物が好ましく、更に、ｍが３である３−メルカプトプロピルメチルジメトキシシランはＧｅｌｅｓｔ社から市販されており、好適に用いられる。
【００８３】
又、上記メルカプト基含有アルコキシシランは、２重結合とハロゲン基とを有する炭素数２０以下の直鎖状炭化水素化合物に対し、２重結合部に白金錯体触媒を用いたヒドロシリル化反応により所望のアルコキシシリル基を導入し、ハロゲン基部分に水硫化ナトリウムを反応させる方法や、２重結合が２つある場合には、一方の２重結合にヒドロシリル化反応によりアルコキシシリル基を導入し、もう一方の２重結合にチオ硫酸等を付加させた後に加水分解する方法によっても、得ることができる。この場合、予めアルコキシシリル基を有し、ハロゲン基又は２重結合を有する化合物を原料として用いた場合、反応は１段階で完了することができ、好ましい。
【００８４】
上記メルカプト基含有アルコキシシラン及び加水分解性シリル化合物を原料として、複数のメルカプト基を有するメルカプト基含有オリゴマーを製造する方法としては特に限定されず、例えば、特開平９−４０９１１号公報、特開平８−１３４２１９号公報、特開２００２−３０１４９号公報、Ｊｏｕｒｎａｌ  ｏｆ  Ｐｏｌｙｍｅｒ  Ｓｃｉｅｎｃｅ：ＰａｒｔＡ：Ｐｏｌｙｍｅｒ  Ｃｈｅｍｉｓｔｒｙ、第３３巻、第７５１−７５４頁、１９９５、Ｊｏｕｒｎａｌ  ｏｆ  Ｐｏｌｙｍｅｒ  Ｓｃｉｅｎｃｅ：ＰａｒｔＡ：Ｐｏｌｙｍｅｒ  Ｃｈｅｍｉｓｔｒｙ、第３７巻、第１０１７−１０２６頁、１９９９等に示すような、公知の方法を用いることができる。
【００８５】
上述の方法で製造されたメルカプト基含有オリゴマーのメルカプト基を酸化して、スルホン酸基とし、スルホン酸基含有オリゴマーとすることにより、上記金属−酸素結合を有する構造単位（ａ）と金属−酸素結合を有する構造単位と共有結合で結合した酸基を有する構造単位（ｂ）とからなる架橋性オリゴマーとして用いることができる。
【００８６】
上記メルカプト基の酸化方法としては、特に限定されず、例えば、過酸化水素、過酢酸、過蟻酸、硝酸、プラズマ、光、活性酸素、オゾン等を用いることによって行うことができる。尚、水溶液のものについては、生成したスルホン酸と水とによって、生成した架橋性オリゴマーが３次元架橋構造体になってしまうことがあるため、このような場合はオゾン等水を含有しないものを用いることが好ましい。
【００８７】
（膜−電極接合体の製造方法）
第１の実施形態に係る膜−電極接合体の製造方法においては、まず、プロトン伝導性膜又は触媒が担持されたガス拡散電極の少なくとも一方の面に、金属−酸素結合を有する構造単位（ａ）と金属−酸素結合を有する構造単位と共有結合で結合した酸基を有する構造単位（ｂ）とからなる架橋性オリゴマーと、無機系粉体とを含有する液状体を塗布する工程１を行う。
【００８８】
上記架橋性オリゴマーは、そのまま用いてもよいが、更に溶媒を用いて適度な濃度に調整してもよい。
【００８９】
上記溶媒としては、上記架橋性オリゴマーを分散又は溶解可能なものであれば特に限定されず、例えば、メタノール、エタノール、１−プロパノール、２−プロパノール、ｔ−ブタノール、エチレングリコール等のアルコール類；テトラヒドロフラン、ジオキサン等の環状エーテル類；アセトン、メチルエチルケトン等のケトン類；酢酸、プロピオン酸等のカルボン酸類；エチレングリコールモノメチルエーテル、エチレングリコールモノエチルエーテル、エチレングリコールモノブチルエーテル等のセロソルブ類；水等が挙げられる。又、これらの溶媒に公知の溶媒類を混合してもよく、更に界面活性剤等を添加してもよい。
【００９０】
上記溶媒を用いる際には、液状体中の固形分濃度、即ち、上記架橋性オリゴマーの濃度は特に限定されないが、好ましい下限は５重量％であり、より好ましい下限は１０重量％、より好ましい上限は５０重量％である。５重量％未満であると、架橋性オリゴマーの量が不足して充分な接合ができないことがある。
【００９１】
又、上記溶媒を用いる際には、水等を添加してもよい。水を添加すると、架橋性オリゴマーが適度に加水分解するため、好ましい。更に、水により架橋性オリゴマーが適度に縮合を開始するため、粘度の上昇による攪拌時の剪断力が向上し、分散が良好になり、更に適度な粘度となるためにプロトン伝導性膜に塗布しやすくなることも期待できる。
【００９２】
添加する水の量としては、特に限定されないが、架橋性オリゴマー中の加水分解性シリル基のｍｏｌ数に対して好ましい下限は５ｍｏｌ％である。尚、水が不足する場合は、空気中の水分又は後の工程で加湿することで補うことができる。添加する水としては、脱イオン水が好ましい。
【００９３】
更に、酸、塩基を加水分解触媒として添加してもよい。尚、添加する酸、塩基は、ｓｏｌ−ｇｅｌ反応の触媒として用いるものであって、プロトン伝導性に寄与するものとは異なっていてもよい。又、架橋調整剤として、架橋性モノマーを少量添加してもよい。しかしながら、架橋性モノマーを用いることにより、後に詳述する架橋性オリゴマーの利点を損なうおそれがあるため、添加量はできる限り少なくすることが好ましい。同様に、架橋調整剤として、金属−酸素結合を有する構造単位（ａ）のみの架橋性オリゴマーを添加してもよい。この場合、架橋性オリゴマー全体のうち、上記金属−酸素結合を有する構造単位（ａ）と金属−酸素結合を有する構造単位と共有結合で結合した酸基を有する構造単位（ｂ）とからなる架橋性オリゴマーの比率の好ましい下限は３重量％である。３重量％未満であると、充分なプロトン伝導性を発揮できないことがある。
【００９４】
上記架橋性オリゴマーと溶媒等とを混合する方法としては、公知の方法を用いることができ、例えば、高速攪拌機、ホモジナイザー、超音波攪拌機、遊星式攪拌機、ボールミル等が用いられるが、液状体に貴金属触媒担持炭素微粒子等を添加しない場合には、架橋性オリゴマーを各種溶媒に溶解することは容易であるため、通常のスターラーや振とう機を用いて容易に溶解することができる。
【００９５】
工程１では、このようにして作製された液状体をプロトン伝導性膜又は触媒が担持されたガス拡散電極に塗布する工程を行う。塗布する方法としては、公知の塗布方法を用いることができ、例えば、ロールコート法、スプレーコート法、ドクターブレード法、ディップコート法、スクリーン印刷法、グラビア印刷法、スピンコート法、バーコート法、カーテンコート法、転写法、電着塗装法等を用いることができる。
【００９６】
本実施形態に係る膜−電極接合体の製造方法では、次いで、工程１で得られた液状体が塗布された面を介して、プロトン伝導性膜とガス拡散電極とを貼り付ける工程２を行う。
【００９７】
プロトン伝導性膜とガス拡散電極とを貼り付ける方法としては、例えば、液状体が塗布されたプロトン伝導性膜面にガス拡散電極の触媒担持面を接触させる方法で行うことができ、この際、圧力をかけてもよく、又、加熱してもよい。
【００９８】
工程２における接合時の温度としては、好ましい下限が２０℃であり、上限は特に限定されないが、膜の物性を損なわない温度が適切であり、通常３００℃以下の温度で行うことが好ましい。このように温度をかけて接合を行うことにより、架橋性オリゴマーが架橋反応を開始するため、充分に接合が行われる。更にこの際、圧力をかけると、更に電極と膜との密着性が向上し、反応効率の高い接合面が形成できる。この場合の圧力の好ましい下限は０．５Ｎ／ｃｍ2であり、好ましい上限は特に限定されないが、電極や膜が破壊されない圧力を適宜選ぶことができる。
【００９９】
本実施形態に係る膜−電極接合体の製造方法では、次に、膜−電極接合体に塗布した液状体を硬化させる工程３を行う。
【０１００】
工程３では、主として加水分解性シリル基を有する架橋性オリゴマーを、工程１で作製した液状体中の水又は雰囲気中の水を利用して加水分解及び縮合反応させることにより、硬化させる。この加水分解、縮合反応は、いわゆるｓｏｌ−ｇｅｌ反応を用いる。又、工程１、工程２において、ある程度架橋反応を進めておいてもよい。
【０１０１】
上記架橋反応をより効率的に行うためには、通常、加熱を行う。加熱は、特に行わなくても硬化反応は可能であるが、加熱した方がより硬化が速くかつ完全に起こるため、加熱を行うことが好ましい。
【０１０２】
上記加熱を行う際の温度としては、用いる架橋性オリゴマーの構造、含有濃度、水分量、触媒量等により異なるが、好ましい下限は５０℃である。又、好ましい上限は、膜、電極又は接合層の構造が壊れない温度であれば特に制限はないが、第１の実施形態においては３００℃である。又、加熱の際は減圧を行ってもよい。
【０１０３】
上記加熱の方法としては、特に限定されず、オーブン等熱源による加熱、遠赤外線加熱、誘導加熱等、任意の加熱方法を用いることができる。又、工程２でプレスを用いた場合、プレスしたまま加熱を続けて工程３としてもよい。又、加熱の方法として、予め室温で予備硬化工程を行ってから、更に２０〜２００℃の温度で加熱して本硬化工程を行ってもよく、この場合には構造がより制御された膜−電極接合を実現することができる。
【０１０４】
更に、加熱の際に加湿してもよい。加湿することにより、架橋性オリゴマーが有する加水分解性シリル基等の加水分解をより効率的に行うことができる、加湿する場合は、相対湿度が５０％以上の加湿条件下で行うのが好ましい。加湿することにより、強固な膜―電極接合体を提供することが可能となる。
【０１０５】
上記加熱の時間は、反応状況を見ながら随時決定することができ、一般的には１０分から１週間であり、好ましくは３０分から３日間である。
【０１０６】
尚、工程３を行った後、膜−電極接合体を硫酸等で酸処理してもよく、水洗してもよい。
【０１０７】
（固体高分子形燃料電池）
上記膜−電極接合体を単位セルとして、その外側に、燃料、酸素の通路となる一対のセパレータを設置するとともに、隣り合う複数セルを相互に連結することにより、固体高分子形燃料電池を得ることができる。
【０１０８】
第１の実施形態に係る固体高分子形燃料電池においては、耐熱性・耐薬品性が高く、高温でも安定的に機能する膜−電極接合体を用いるために、高温動作に対応することができ、更に、メタノール等の液体燃料が直接導入されても、膨潤や溶解が起こらないことから、直接メタノール形燃料電池としても好適に使用することができる。
【０１０９】
又、第１の実施形態に係る固体高分子形燃料電池によると、金属−酸素結合を有する構造単位（ａ）と金属−酸素結合を有する構造単位と共有結合で結合した酸基を有する構造単位（ｂ）とからなる架橋性オリゴマーを用いることにより、架橋性モノマーを用いる場合よりも架橋制御が容易となる。又、無機系粉体が架橋性オリゴマーを吸着し、架橋性オリゴマーのガス拡散電極への浸透を抑制するため、発電性能を向上させることができる。
【０１１０】
＜第２の実施形態＞
第２の実施形態では、電極に触媒が担持されていない状態で製造された膜−電極接合体について説明する。電極に触媒が担持されていない場合、膜−電極接合体内に触媒を配置する必要があり、接合体形成の際、触媒を添加する工程を加える。上記触媒としては、例えば、白金等の貴金属触媒が挙げられる。
【０１１１】
（膜−電極接合体）
第２の実施形態に係る膜−電極接合体は、図２に示すように、プロトン伝導性膜５と、ガス拡散電極６とを接合したものである。第２の実施形態では、ガス拡散電極６は、カーボンペーパー等からなる拡散層８と、触媒層９とを備える。ガス拡散電極６のプロトン伝導性膜５に接する層である触媒層９は、金属−酸素結合を有する構造単位（ａ）と金属−酸素結合を有する構造単位と共有結合で結合した酸基を有する構造単位（ｂ）とからなる架橋性オリゴマーから形成される３次元架橋構造体２と、無機系粉体７と、触媒４を担持した炭素微粒子２とを含有する。第２の実施形態に係る膜−電極接合体では、触媒層９において、３次元架橋構造体２の中に貴金属触媒４が担持された炭素微粒子３が配されて三相界面を形成している。
【０１１２】
第２の実施形態のように、ガス拡散電極６の拡散層８表面に、触媒を担持した炭素微粒子を含有する液状体を界面に塗布することにより触媒層９を形成する方法では、接合界面に耐熱性、耐酸性、耐水性を有する３次元架橋構造を有する構造とすることができる。このような構成が得られることにより、耐熱性、耐薬品性に富んだ膜−電極接合体が形成される。
【０１１３】
尚、上記架橋性オリゴマー、無機系粉体については、第１の実施形態において用いたものと同様であるので、ここでは説明を省略する。
【０１１４】
又、触媒層９は、架橋性オリゴマーと、無機系粉体とに加え、熱可塑性樹脂を含む水分散体を更に含有してもよい。水分散体について、第１の実施形態において用いたものと同様であるので、ここでは説明を省略する。
【０１１５】
（膜−電極接合体の製造方法）
第２の実施形態に係る膜−電極接合体の製造方法においては、まず、ガス拡散電極の拡散層の表面に、架橋性オリゴマーと、無機系粉体と、貴金属触媒を担持した炭素微粒子とを含有する液状体を塗布し、触媒層を形成する工程１を行う。
【０１１６】
上記貴金属触媒を担持した炭素微粒子としては、例えば、カーボンブラックに白金又は白金合金微粒子を担持したものが使用でき、市販品としては、例えば、田中貴金属社製の触媒担持炭素微粒子を用いることができる。
【０１１７】
上記架橋性オリゴマーと貴金属微粒子を担持した炭素微粒子とを混合する方法は、公知の方法を用いることができ、例えば、高速撹拌機、ホモジナイザー、超音波撹拌機、遊星式攪拌機、ボールミル等を好適に用いることができる。
【０１１８】
又、混合時には溶媒を用いてもよく、用いることができる溶媒は、触媒担持炭素微粒子が分散可能であり、架橋性オリゴマーを分散又は溶解可能なものであれば特に制限はない。一般的には、第１の実施形態の工程１において用いた溶媒を使用することができる。又、これらの溶媒に公知の溶媒類を混合してもよく、更に第１の実施形態の場合と同様に、水、界面活性剤等を添加してもよい。
【０１１９】
上記溶媒を用いる際には、液状体中の固形分濃度、即ち、架橋性オリゴマーと無機系粉体と貴金属触媒担持炭素微粒子との合計濃度の好ましい下限は５重量％である。５重量％未満であると、膜−電極接合体に充分な触媒量が確保できず、又、架橋性オリゴマー量が不足して充分な接合ができない可能性がある。より好ましい下限は１０重量％、より好ましい上限は５０重量％である。
【０１２０】
工程１では、このようにして作製された液状体をガス拡散電極の拡散層の表面に塗布する工程を行う。塗布する方法は、第１の実施形態と同様の方法を用いることができるため、ここでは説明を省略する。
【０１２１】
第２の実施形態に係る膜−電極接合体の製造方法では、次に、工程１で形成された触媒層の表面に、プロトン伝導性膜を貼り付ける工程２を行う。
【０１２２】
貼り付ける方法は、ガス拡散電極の触媒層の表面に、プロトン伝導性膜を接触させる方法で行うことができ、この際、圧力をかけてもよく、又、温度をかけてもよい。尚、貼り付け方法、加熱、加圧条件については、第１の実施形態と同様の方法を用いることができるため、ここでは説明を省略する。
【０１２３】
第２の実施形態に係る膜−電極接合体の製造方法では、次に、液状体からなる触媒層を硬化させる工程３を行う。
【０１２４】
尚、硬化反応の温度、時間、雰囲気等は、第１の実施形態と同様の方法を用いることができるため、ここでは説明を省略する。
【０１２５】
（固体高分子形燃料電池）
第２の実施形態においても第１の実施形態と同様に、上記膜−電極接合体を単位セルとして、その外側に、燃料、酸素の通路となる一対のセパレータを設置するとともに、隣り合う複数セルを相互に連結することにより、固体高分子形燃料電池を得ることができる。
【実施例】
【０１２６】
本発明を更に詳しく説明するために以下に実施例を挙げるが、本発明はこれらの実施例のみに限定されるものではない。
【０１２７】
（実施例１）
（１）プロトン伝導性膜の作製
ナトリウム−ナフタレン錯体系フッ素表面処理剤（テクノス社製、フロロボンダーＥ０１）１００ｇをステンレスバットに注ぎ、希釈溶媒としてＴＨＦ１２０ｍＬを添加して表面処理剤混合液とし、この表面処理剤混合液をよく撹拌した。次いで、平均孔径０．１μｍ、厚さ５０μｍのＰＴＦＥ多孔質材料（住友電工ファインポリマー社製）を１辺が１０ｃｍの正方形状に切断し、表面処理剤混合液中に３０分間浸漬した。ＰＴＦＥ多孔質材料を取り出し、ＴＨＦを用いて充分すすぎ、表面に付着した錯体成分を取り除いた。その後、更にメタノールにて充分に洗浄し、乾燥させることにより親水化処理多孔質材料を得た。
【０１２８】
３−メルカプトプロピルトリメトキシシランとテトラエトキシシランの共重合物（信越化学工業社製、Ｘ−４１−１８０５）４．０７ｇとテトラエトキシシラン１．０ｇを混合した液に、水０．１２ｇとトリエチルアミン０．０６ｇとを滴下し、透明化するまで室温で２０分程度撹拌した後、フッ素フィルム上でこの溶液を展開した。この溶液上に親水化処理多孔質材料を被せて溶液を含浸させ、又、溶液が気泡等の影響で充分含浸されなかった部分では、ポリエチレン製のへらを用いて、溶液を親水化処理多孔質材料中にムラがないよう含浸させた。
【０１２９】
その後、フッ素樹脂フィルムを被せ、その上からアプリケーターで膜厚が５０μｍになるようレベリングした。フッ素樹脂フィルムを被せたまま室温で８０時間養生した後、フッ素樹脂フィルムを剥がし、更に３６時間養生した。養生後の膜をフッ素樹脂フィルムで挟み、更にそれらを２枚のガラス板で挟み、この状態でガラス製の容器に水５００ｍＬとともに入れ、ギアオーブンを用いて８０℃で２４時間加熱硬化させたのち、窒素雰囲気下で１００℃から２６０℃まで１時間に２０℃の割合で昇温し、更に２６０℃で３時間焼成した。焼成後の膜を別のガラス製容器に移し替え、１Ｎ塩酸水溶液及び水に８０℃条件下で各々１時間ずつ浸漬し、未反応物及び触媒を膜から抽出した。抽出液を除いた後、酢酸１２５ｍＬ、３０％過酸化水素水１００ｍＬを混合して作製した過酢酸に膜を浸漬し、ホットプレートにて６０℃で１時間加熱した。得られた膜を過酢酸溶液から取り出し、８０℃の水に各１時間、３回浸漬して過酢酸溶液を充分に除いて、半透明の膜を得た。これをプロトン伝導性膜とした。得られたプロトン伝導性膜は、１辺が９ｃｍ、厚さが約５０μｍであった。
【０１３０】
（２）スルホン酸基含有オリゴマーの調製
３−メルカプトプロピルトリメトキシシラン２１．２ｇ、テトラエトキシシラン５２．５ｇ及びメタノール１０．７ｇをフラスコに計量し、常温で５分撹拌した。そこに、０．１Ｎ塩酸６．２ｇとメタノール８．２ｇとを混合した溶液を添加し、更に常温で３時間撹拌した。次いで、フッ化カリウム０．０５７ｇとメタノール９．７ｇとを混合した溶液を添加し、オイルバスで８０℃に加熱しながら３時間撹拌した。混合溶液を５℃に冷却し、その後、３５℃真空にてメタノールを分留した。得られた溶液にジエチルエーテル１２０ｍＬを加えて、常温で１０分撹拌した後、５℃に冷却し、濾紙（ＡＤＶＡＮＴＥＣ社製、定量濾紙Ｎｏ．５Ｃ）を用いて濾過した。得られた濾液から３５℃真空にてジエチルエーテルを分留し、メルカプト基含有オリゴマーを得た。得られたメルカプト基含有オリゴマーにオゾン発生装置（エコデザイン社製、ＥＤ−ＯＧＭ−１）を用いてオゾンを３時間注入し、スルホン酸基含有オリゴマーを得た。
【０１３１】
（３）膜−電極接合体の作製
スルホン酸基含有オリゴマー１．０ｇ、水０．５ｇ、イソプロパノール（和光純薬工業社製）３．０ｇ、シリカバルーン（住友３Ｍ社製、スコッチライトＳ６０ＨＳ）０．５ｇを混合した液を作製した。この液状体を、上述の方法で作成したプロトン伝導性膜の片面上にバーコート法（バーコーター＃６）にて塗布した。塗布後１分以内に面積が５×５ｇｃｍ2で、白金担持量が１ｍｇ／ｃｍ2であるガス拡散電極（米国Ｅ−ＴＥＫ社製）を貼り合わせた。この工程をもう片面にも施した。この得られた接合体をプレス機（東洋精機製作所社製）にて２．０Ｎ／ｃｍ2で、室温でプレスした。この状態で３０分プレスを続け、更にそのまま温度を１６０℃まで上げ、更に１５分プレスを続け、膜−電極接合体を得た。
【０１３２】
（実施例２）
（１）膜−電極接合体の作製
スルホン酸基含有オリゴマー１．０ｇ、水０．５ｇ、イソプロパノール（和光純薬工業社製）３．０ｇ、シリカバルーン（住友３Ｍ社製、スコッチライトＳ６０ＨＳ）０．５ｇに加え、ＰＴＦＥディスパージョン（三井デュポンフロロケミカル社製、ＰＴＦＥ３０Ｊ）０．５ｇを混合した液を作製した以外は、実施例１と同様にして膜−電極接合体を得た。
【０１３３】
（比較例１）
（１）膜−電極接合体の作製
スルホン酸基含有オリゴマー１．０ｇと水０．５ｇの代わりに、３−（トリヒドロキシシリル）−１−プロパンスルホン酸３３％水溶液（Ｇｅｌｅｓｔ社製）１．６ｇとテトラエトキシシラン（信越化学工業社製）０．５ｇを添加した以外は、実施例１と同様にして膜−電極接合体を得た。
【０１３４】
（比較例２）
市販のイオン交換樹脂溶液（Ｎａｆｉｏｎパーフルオロイオン交換樹脂、アルドリッチ社製）１０ｇをイソプロパノール中で、激しく撹拌し、懸濁液を作製した。この懸濁液を、プロトン伝導性膜の両面に塗工し、塗工後１分以内に、面積が５×５ｃｍ２で、白金担持量が１ｍｇ／ｃｍ２であるガス拡散電極（米国Ｅ−ＴＥＫ社製）を貼り合わせた。この後
実施例１と同様の加熱工程を行うことにより、膜−電極接合体を得た。
【０１３５】
（評価）
（１）接着状態の評価
接合後の膜−電極接合体を、１）オーブンにて１４０℃で２４時間加熱した。２）４０℃のメタノールに２４時間浸漬した。３）煮沸した水中に１時間浸漬した。その後、官能評価として、目視及び折り曲げ試験を実施し、次の基準で評価した。
【０１３６】
○：剥離等が無く接着状態が良好な状態。
【０１３７】
×：電極と膜自体が剥離している状態。
【０１３８】
（２）発電性能の評価
実施例、比較例で得られた膜−電極接合体を、燃料電池用単セル（Ｅｌｅｃｔｏｒｏ  Ｃｈｅｍ社製）に用いて、図３に示すように、この膜−電極接合体２８の両側にセパレータ４０及び集電板４１を配置し、ボルト４２によりトルク１５ｋｇ−ｃｍで締め付けて、単セルの燃料電池を作製した。
【０１３９】
このように構成した燃料電池の発電性能を、電子負荷装置（米国スクリブナー社製、「８９０Ｂ」）及びガス供給装置（東洋テクニカ社製、「ＦＣ−ＧＡＳ−１」）を用いて、評価した。この評価装置の概要を図４に示す。評価用セルは、アノード２７とカソード２９から構成され、１００℃以上で装置内を加熱、加圧する。水素ガス１１は、水素バブラー２３において、窒素ガス１２で希釈され、水素ストリーム２５として、アノード２７へ供給される。酸素ガス１３は、酸素バブラー２４において、窒素ガス１４で希釈され、酸素ストリーム２６として、カソード２９へ供給される。尚、水素バブラー２３、酸素バブラー２４及び配管は、温度コントローラによって任意に温度を変化させることができる。又、評価用セルから排出されるガスは、加湿トラップ３１、３２を経て、外部へ放出した。
【０１４０】
セルの発電性能は、評価用セルの温度を室温から１４０℃まで変化させ、それぞれの温度で、評価を行った。具体的には、評価用セルと電子負荷装置３０を接続し、徐々に抵抗をかけ、電池自体の出力（Ｉ−Ｖ特性）を測定し、最大出力を計測した。代表値として１２０℃での測定値を示した。１２０℃においては、測定層内を加圧状態（２気圧）にして測定を行った。ガス流量は、水素、酸素共に、５００ｍｌ／ｍｉｎである。
【０１４１】
（結果）
結果を表１に示す。
【表１】
2008078051.tif 000011
【０１４２】
実施例１は、比較例と比べると、接着状態が良好であり、最大出力も上回ることが分かった。このため、金属−酸素結合を有する構造単位（ａ）と金属−酸素結合を有する構造単位と共有結合で結合した酸基を有する構造単位（ｂ）とからなる架橋性オリゴマー及び無機系粉体を含有することにより、耐熱性、耐メタノール性に優れることが分かった。又、無機系粉体が架橋性オリゴマーを吸着し、架橋性オリゴマーのガス拡散電極への浸透を抑制するため、発電性能を向上させることが分かった。
【０１４３】
更に、実施例２は、実施例１と比べると、煮沸後の接着状態が更に良好であることが分かった。このため、熱可塑性樹脂を含む水分散体を更に含有することにより、熱可塑性樹脂（ＰＴＦＥ）がガス拡散電極の炭素粒子と結着し、膜と電極間の接着性が向上することが分かった。
【図面の簡単な説明】
【０１４４】
【図１】第１の実施形態に係る膜−電極接合体の断面模式図である。
【図２】第２の実施形態に係る膜−電極接合体の断面模式図である。
【図３】実施例及び比較例に係る膜−電極接合体を燃料電池用単セルに挟み込んだ状態を示す模式図である。
【図４】実施例及び比較例に係る膜−電極接合体の発電性能を評価するための装置を示す配置図である。
【符号の説明】
【０１４５】
１  接合層
２  ３次元架橋構造体
３  炭素微粒子
４  貴金属触媒
５  電解質膜
６  ガス拡散電極
７  無機系粉体
８  拡散層
９  触媒層
１１  水素供給
１２、１４  窒素供給
１３  酸素供給
１５、１６、１７、１８  サーボバルブ
１９、２０、２１、２２  ＭＦＣ
２３  水素バブラー
２４  酸素バブラー
２５  水素ストリーム
２６  酸素ストリーム
２７  アノード
２８  膜−電極接合体
２９  カソード
３０  電子負荷装置
３１、３２  加湿トラップ
３３、３４  ＢＰＶ
３５、３６  ＶＥＮＴ
４０  セパレータ
４１  集電板
４２  挟み込み用ボルト
【図１】
2008078051.tif 000012
【図２】
2008078051.tif 000013
【図３】
2008078051.tif 000014
【図４】
2008078051.tif 000015